본 실시 예 에 사용 된 DMC 촉매 를 문헌 [ Journal of Polymer Science ; Part A : Polymer Chemistry , 2002 , 40 , 1142 ] 에 보 고 된 방법 에 따라 제조 하 였 다 . 간략 하 게 , 1 . 0 g 의 K 3 Co ( CN ) 6 을 13 g 의 증류수 및 2 g 의 tert - 부틸 알콜 의 혼합물 용매 중 에 용해 시켰 다 . 6 g 의 ZnCl 2 를 13 g 의 물 및 4 g 의 tert - 부틸 알콜 의 혼합물 용매 중 에 용해 시킨 다음 , 이 혼합물 을 교반 하 면서 20 분 의 기간 에 걸쳐 K 3 Co ( CN ) 6 용액 에 천천히 첨가 하 였 다 . 이어서 , 혼합물 을 추가 40 분 동안 교반 한 다음 , 원심 분리 를 수행 하 여 백색 침전물 을 수득 하 였 다 . 침전물 을 16 g 의 물 및 16 g 의 tert - 부틸 알콜 의 혼합물 용매 중 에 분산 시키 고 , 20 분 동안 교반 한 다음 , 침전물 을 원심 분리 에 의해 분리 하 였 다 . 이 세 척 절차 를 3 회 반복 하 였 다 . 이어서 , 백색 침전물 을 50 g 의 tert - 부틸 알콜 중 에 분산 시킨 다음 , 20 분 동안 교반 하 고 , 이어서 원심 분리 하 여 백색 침전물 을 수득 하 였 다 . 이어서 , tert - 부틸 알콜 로 의 세 척 을 1 회 더 반복 하 였 다 . 이어서 , 용매 를 60 ℃ 에서 8 시간 동안 감압 하 에 제거 하 였 다 . 생성 된 화합물 은 화학식 Zn 3 [ Co ( CN ) 6 ] 2 · hZnCl 2 · 0 . 5 H 2 O · 2 [ ( CH 3 ) 3 COH ] 를 갖 는 것 으로 이해 된다 .